FR 2918379 A1 20090109 FR 0704855 A 20070705 La présente invention a pour objet de nouveaux articles, en particuliers des films, à base de polymères, qui sont à la fois élastiques, imperméables à l'eau et perméables à la vapeur d'eau. L'invention a également pour objet un procédé pour leur préparation et leurs utilisations. Pour différentes applications, telles que les vêtements de sport, les gants en caoutchouc, mais aussi les membranes de piles à combustible, les membranes d'ultrafiltration, on a besoin de films qui soient imperméables à l'eau à l'état liquide, mais qui soient perméables à la vapeur d'eau, notamment dans le cas d'articles vestimentaires, pour éviter l'accumulation de vapeur d'eau résultant de la transpiration. Les articles qui possèdent cette double propriété sont dits imper-respirants. Deux procédés existent actuellement pour fabriquer des films imper-respirants : l'enduction et le laminage d'une membrane sur un tissu. L'enduction consiste à appliquer un enduit: directement sur le tissu, qui obstrue les espaces entre les fils du tissage pour rendre le tissu imperméable. Pour préserver la respirabilité, il faut rendre l'enduction microporeuse. Pour cela, on applique une pâte qui, après cuisson , laisse apparaître des micropores par évaporation du solvant. La majorité des enductions microporeuses sont à base de polyuréthanes. Des exemples de tels films sont illustrés dans US-4,774,131 ; US-5,169,906 ; US-5,204,403 et US-5,461,122. En ce qui concerne les membranes imper-respirantes, aujourd'hui la totalité d'entre elles sont supportées, principalement sur un matériau textile. Cela notamment à cause des faibles propriétés mécaniques des membranes imper-respirantes connues. En effet, elles doivent être fines (5 à 50 microns) pour conserver de bonnes propriétés de respirabilité. Ces membranes imper-respirantes peuvent être fabriquées par différents procédés qui sont décrits dans US-4,833,026, US-5,908,690 et EP-0 591 782. Le laminage d'une membrane imper-respirante se fait par contre-collage de la membrane sur une face du tissu. Il existe deux types de membranes imper-respirantes : hydrophile ou microporeuse. Une membrane microporeuse est constituée de micropores permettant le passage de la vapeur d'eau mais bloquant les gouttes d'eau. L'évacuation de l'humidité (transpiration) se fait par action physique. Tandis que dans les membranes hydrophiles, le transfert d'humidité se fait par un phénomène chimique. La membrane absorbe la vapeur d'eau et la rejette vers l'extérieur. Il faut dans ce cas amorcer la pompe : la membrane doit tout d'abord se gorger d'eau pour fonctionner. Dans les deux cas, c'est la différence de pression qui active l'évacuation de l'humidité. Un film microporeux a tendance à évacuer la vapeur d'eau plus vite mais ne transfère plus l'eau sous forme liquide. Si les films de l'art antérieur ont des propriétés d'imperméabilité à l'eau et de perméabilité à la vapeur intéressantes, ils ont généralement deux défauts majeurs : de 2 mauvaises propriétés mécaniques, et notamment une faible résistance à l'abrasion, et une faible élasticité. Il persistait donc le besoin de films imperméables à l'eau (lorsqu'elle est à l'état liquide), perméables à la vapeur d'eau, qui soient autosupportés, dotés de bonnes 5 propriétés mécaniques, et notamment d'une bonne résistance à l'abrasion, d'une résistance élevée à l'usure et qui aient de très bonnes propriétés élastiques. Enfin, on a cherché à mettre au point des films imper-respirants dont le coût soit suffisamment peu élevé pour permettre leur utilisation dans un large éventail d'applications. Le but de l'invention était d'atteindre ces objectifs. Cela a été possible 10 grâce à la mise au point d'une composition particulière qui est ensuite mise en oeuvre dans un procédé classique d'application sur un moule, ou forme. Les articles de l'invention sont obtenus par application sur un moule d'au moins une couche d'une composition comprenant : (i) une dispersion dans un solvant aqueux d'au moins un élastomère ; 15 (ii) de 5 à 100 % en poids par rapport au poids de l'élastomère d'au moins un composé hydrophile choisi parmi : la cellulose et les dérivés de la cellulose, l'alcool polyvinylique, le polyuréthane hydrophile aqueux, les polymères superabsorbants ; (iii) de 2 à 50 % en poids par rapport au poids du composé hydrophile d'au moins un agent réliculant du composé hydrophile, 20 (iv) éventuellement un catalyseur, suivie d'un séchage. Cette composition constitue un premier objet de l'invention. La dispersion ou latex d'élastomère utilisée dans le procédé ci-dessus est constituée d'au moins un polymère de caoutchouc ou élastomère, qui peut être réticulable 25 et qui peut éventuellement être déjà partiellement réticulé. Le système de réticulation peut être un système de vulcanisation au soufre ou bien un système de réticulation à base d'un peroxyde et éventuellement de soufre, ou bien la composition peut être à base d'un élastomère comportant des groupes thermo-réticulables ou encore d'un élastomère thermoplastique déjà réticulé, tel qu'un TPE (élastomère thermoplastique). En présence de 30 groupements carboxyliques sur l'élastomère, on peut utiliser des coagents réticulants qui peuvent être des ions divalents (ex : Zn2+). Le polymère de caoutchouc, également nommé élastomère, peut être tout caoutchouc naturel ou élastomère de synthèse. Il est de préférence choisi dans le groupe constitué par les caoutchoucs naturels, les polyisoprènes de synthèse, les copolymères 35 butadiène/ acrylonitrile, les terpolymères butadiène/ acrylonitrile/ acide méthacrylique, les polychloroprènes, les copolymères isoprène/ isobutylène, les copolymères styrène/ butadiène carboxylés ou non, les polyuréthanes, les copolymères éthylène/ acétate de vinyle, les acryliques, les élastomères fluorés et les élastomères thermoplastiques, tels que les copolymères à blocs styréniques, les élastomères thermoplastiques dérivés des polyoléfines ou les polyuréthanes thermoplastiques. Préférentiellement, le composé hydrophile est choisi parmi la cellulose et les dérivés de la cellulose, qu'ils soient hydrosolubles ou non. Selon ce mode de réalisation, le composé hydrophile est avantageusement choisi parmi les éthers et les esters de cellulose, en particulier : la carboxyméthyl cellulose (Na-CMC), la carboxyméthylhydroxyéthyl cellulose (Na-CMHEC), l'hydroxyéthyl cellulose (HEC), l'hydroxypropylcellulose (HPC), la méthylcellulose (MC), la méthylhydroxyéthyl cellulose (MHEC), la méthylhydroxypropyl cellulose (MHPC). Il peut également être choisi parmi les fibres, ou duvet ou peluche de cellulose, comme les fibres de bois obtenues par défibrage à sec de pâte de bois (également appelées fluff). Il peut également être choisi parmi les polyuréthanes hydrophiles aqueux qui sont des suspensions de polyuréthane hydrophile, également appelés polyuréthane autoassociatif cationique. Ces composés sont constitués d'unités polyéthylène glycol 15 reliées par des groupements uréthane et sont dotés de groupes terminaux hydrophobes. Les superabsorbants sont généralement des polymères ou des copolymères comportant des groupements acrylique ou polyacrylique. Parmi les superabsorbants utilisables dans l'invention, on peut citer les polymères et les copolymères à base d'acrylate, comme les acrylates de sodium. Ils 20 peuvent être sous forme de fibres ou de poudres. On peut également citer les superabsorbants d'origine naturelle comme les fibres commercialisées sous la marque Lysorb . De préférence le composé hydrophile est choisi parmi : la carboxyméthyl cellulose et l'hydroxyéthyl cellulose. 25 Le réticulant du composé hydrophile est choisi parmi les réticulants habituels de la cellulose et des dérivés cellulosiques tels que : le diméthyloldihydroxyéthylène urée (DMDHEU), le N-méthylolacrylamide (NMA), les résines mélamine-formol, les résines urée-formol, les résines polyamide épichlorhydrine (PAE), les acides polycarboxyliques, comme l'acide citrique, l'acide polymaléique, l'acide 30 polyacrylique, l'acide 1,2,3,4-butane tétracarboxylique, l'acide polyacrylique, l'acide 1,2,3-propane tricarboxylique, un polymère d'acide polycarboxylique comme les polymères de l'acide acrylique, les polymères de l'acide maléique. Lorsqu'un catalyseur est présent dans la composition, il est choisi en fonction de l'agent réticulant de façon bien connue de l'homme du métier. Parmi les 35 catalyseurs utilisables dans la présente invention, on peut citer : les sels de métal alcalin des acides phosphoreux, tels que les hypophosphites, les phosphites, les polyphosphonates et les phosphates de métal alcalin. On peut également citer les sulfonates de métal alcalin. Dans le cas où l'on utilise une résine urée-formol ou mélanine-formol comme réticulant, un catalyseur préféré est NH4C1. Avantageusement, le catalyseur est présent en quantité de 2 à 20% en poids par rapport au poids d'agent réticulant. Selon une variante de l'invention, la composition est préparée en deux étapes : Le composé hydrophile et son agent réticulant sont tout d'abord mélangés, éventuellement en présence d'un catalyseur, de façon à obtenir une préréticulation partielle ou totale du composé hydrophile. Ensuite ce composé hydrophile partiellement ou complètement pré-réticulé est mélangé avec l'élastomère. Une telle composition, comprenant : (i) une dispersion dans un solvant aqueux d'au moins un élastomère ; (ii) de 5 à 150 % en poids par rapport au poids de l'élastomère d'au moins un composé hydrophile, partiellement ou complètement pré-réticulé, choisi parmi : la cellulose et ses dérivés, l'alcool polyvinylique, le polyuréthane hydrophile aqueux, les polymères superabsorbants, constitue un autre objet de l'invention. Avantageusement, la quantité de composé hydrophile en poids par rapport au poids d'élastomère est comprise entre 10 et 50%, plus avantageusement encore entre 10 et 40 %. Avantageusement, la quantité de réticulant du composé hydrophile en poids par rapport au poids de composé hydrophile est comprise entre 2 et 50%, plus avantageusement encore entre 3 et 20 %. Dans la composition de l'invention, la teneur en matière sèche est comprise entre 15 et 50% en poids, avantageusement entre 20 et 40% en poids. De préférence, la composition de l'invention comprend : (i) une dispersion dans un solvant aqueux d'au moins un élastomère ; (ii) de 10 à 40 % en poids par rapport au poids de polymère d'au moins un composé hydrophile ; (iii) de 5 à 20 % en poids par rapport au poids de composé hydrophile 30 d'au moins un agent réticulant du composé hydrophile, (iv) de 5 à 10% en poids par rapport au poids de l'agent réticulant d'au moins un catalyseur, et elle possède un taux de matière sèche compris entre 20 et 40% en poids par rapport au poids total de la composition, étant entendu que le composé 35 hydrophile peut être présent sous forme partiellement ou complètement pré-réticulée. La composition selon l'invention peut comporter également tout ou partie des additifs habituellement utilisés dans la fabrication d'articles à base de caoutchouc, tels 25 que, par exemple, des agents anti-vieillissement, des antioxydants, des pigments ou des épaississants. L'invention a encore pour objet un procédé de fabrication d'un article par application sur un moule d'au moins une couche de la composition de l'invention, suivie 5 d'un séchage. Le moule peut être constitué de tout support d'application de la composition, il est adapté en fonction de la forme du film que l'on souhaite fabriquer : il peut par exemple s'agir d'un moule en forme de main pour fabriquer un gant, ou sous forme de plaque pour fabriquer une feuille ou une membrane. 10 L'application de la composition sur le moule peut être faite par tout moyen connu de l'homme du métier tel que : trempage, enduction, pulvérisation. De préférence, l'application de la composition sur le moule est faite par trempage pour la fabrication de gants, ou par enduction pour la fabrication de films. Selon le procédé de l'invention on peut appliquer une ou plusieurs 15 couches de la composition décrite ci-dessus, chaque couche étant identique ou différente des autres couches, avec une étape de séchage entre deux applications. Après application de la composition en quantité appropriée sur le moule, le séchage est fait dans les conditions suivantes : à une température comprise entre la température ambiante (environ 20 C en zone tempérée) et 100 C, à l'air libre, en étuve, au 20 micro-ondes, par traitement infra-rouge. Selon l'invention, on peut prévoir une étape de réticulation après l'application de la dernière couche. De façon connue, la réticulation est faite dans les conditions suivantes : par chauffage à une température adaptée en fonction de l'élastomère et du réticulant, d'une façon générale à une température comprise entre 100 et 170 C, par 25 exemple par chauffage à l'air chaud, dans une étuve. Mais on peut aussi prévoir de réticuler la composition par trempage dans un bain de sel fondu. Selon l'invention, on peut prévoir une étape de lavage de l'article après réticulation, de façon à retirer les produits, tels que les agents de mise en oeuvre, présents dans le latex et susceptibles d'être allergisants. De façon connue, ce lavage se fait par 30 trempage dans un bain aqueux à une température comprise entre 20 et 60 C. Selon une variante de l'invention on peut prévoir que le moule soit préalablement revêtu d'un film choisi parmi : un textile, un non-tissé, une membrane imper-respirante, et que l'on applique la composition de l'invention sur ce film. Selon une autre variante de l'invention, on peut prévoir, après 35 l'application d'une ou plusieurs couches de la composition de l'invention sur le moule, d'appliquer un film choisi parmi : un textile, un non-tissé, une membrane imper-respirante, sur la composition. 6 Un non-tissé est une feuille manufacturée, constituée d'un voile ou d'une nappe de fibres orientées directionnellement ou au hasard, liées par friction et/ou cohésion et/ou adhésion (norme ISO9092 de 1998). Parmi les textiles, on inclut les tissus et les tricots. De préférence, lorsque l'on utilise un textile, un non-tissé ou une membrane pour la réalisation de l'article de l'invention, on choisit celui-ci parmi les textiles, les non-tissés, et les membranes ayant de bonnes propriétés d'élasticité de façon à obtenir un article d'une élasticité satisfaisante. On peut également, selon l'invention prévoir l'application sur le moule 10 d'une couche de coagulant comme un sel métallique, en particulier le nitrate de calcium, ou entre deux couches de la composition de l'invention, ou après l'application de la dernière couche. Après le séchage final et éventuellement la réticulation, l'article est retiré du moule. 15 Le procédé de l'invention peut être facilement mis en oeuvre, suivant différentes techniques connues de l'homme du métier : Le trempé simple : C'est le procédé le plus simple pour obtenir des dépôts minces (couches de 10 m après séchage). On plonge une forme dans un bain contenant la composition de 20 l'invention. On retire la forme sur laquelle s'est déposé le film. On sèche ce dépôt et si l'épaisseur déposée n'est pas suffisante, on recommence l'opération jusqu'à obtention de l'épaisseur désirée. On vulcanise ensuite l'objet sur la forme. Le trempé coagulant : C'est la technique la plus couramment employée. On trempe la forme 25 dans un bain de coagulant et ensuite dans la composition de l'invention. De cette façon, en un seul trempé, on obtient un dépôt plus épais (100 à 200 m après séchage). L'agent coagulant est le plus souvent un sel métallique divalent. Il neutralise la couche ionisée protectrice des particules de polymère et provoque la coagulation du latex. Le trempé thermosensible : 30 C'est la technique pour réaliser des pièces à paroi épaisse. On utilise un bain de la composition de l'invention contenant un agent thermosensible. Une forme chaude trempée dans le bain thermosensible permet en un seul trempé d'obtenir l'épaisseur de dépôt souhaitée. Après l'opération de trempage, le film est généralement séché, lavé et réticulé. Le film retiré de la forme donne un objet qui est la copie fidèle de la forme. 35 L'enduction : L'enduction consiste à enduire une surface sensiblement plane (un textile en particulier). L'enduit est transformé en film par traitement thermique. L'enduit peut être un liquide ou une pâte. L'outillage favori est un cylindre (de transfert) ou une racle 7 (couteau) qui balaye de façon tangentielle la surface afin d'appliquer une quantité définie d'enduit. Dans ce cas, l'enduction est directe. Elle peut être qualifiée d'enduction transfert au cas où l'enduit est appliqué préalablement sur un autre support ; ensuite la surface enduite est contre-collée sur le matériau définitif. Cette technique est plus particulièrement utile lorsque le support définitif est fragile. La pulvérisation : La pulvérisation permet de déposer des produits sans contact avec le support, à l'aide d'un pulvérisateur fonctionnant grâce à un gaz sous pression, ou par 10 actionnement mécanique. L'invention a encore pour objet un article résultant de l'application sur un moule d'au moins une couche d'une composition telle que décrite ci-dessus, suivie d'un séchage. Eventuellement cet article comporte plusieurs couches d'une ou plusieurs 15 compositions selon l'invention. Eventuellement cet article comporte au moins une couche d'un textile ou d'un non-tissé, ou d'une membrane imper-respirante. De façon avantageuse, cet article comporte un film imper-respirant obtenu selon le procédé de l'invention d'une épaisseur comprise entre 10 et 200 m, 20 avantageusement de 15 à 1501_lm. Les articles, et notamment les gants de l'invention, ont l'avantage d'être imperméables à l'eau, perméables à la vapeur d'eau, d'être élastiques et d'être dotés d'une bonne résistance mécanique. En outre, ils sont imperméables aux solutions aqueuses de tensio-actifs, que ceux-ci soient cationiques, anioniques ou non-ioniques. 25 Par élasticité, on entend la propriété d'être déformable sous l'effet d'une contrainte mécanique et de reprendre sa forme initiale lorsque cette contrainte mécanique cesse. Les articles obtenus par le procédé de l'invention présentent avantageusement au moins l'une, et de préférence plusieurs, des caractéristiques 30 suivantes : - perméabilité à la vapeur mesurée suivant la norme ASTM E96 méthode B : supérieure ou égale à 300 g/m2/24h, - résistance à la pénétration de l'eau mesurée suivant la norme ISO 811 supérieure ou égale à 8000Pa, 35 - contrainte-déformation en traction (norme ISO 37) • allongement à la rupture : supérieure ou égale à 200%, - déformation rémanente après allongement de 100%, mesurée suivant la norme ISO 2285, inférieure ou égale à 5%, - résistance à la pénétration de l'eau (mesurée suivant la norme ISO 811) après pré-traitement par un test d'abrasion (suivant la norme EN530 Méthode 2) supérieure ou égale à 8000Pa. Le test d'abrasion est réalisé avec un abrasif de grain 240 en appliquant 100 cycles et une pression sur l'éprouvette de 9+0,2kPa. EXEMPLES Exemple 1 : - Composition Parts en poids sec Concentration des dispersions (%) Latex de NBR carboxylé (***) 100 48 Hydroxyde de potassium 0.5 5.0 Oxyde de zinc 1.5 53.4 soufre 0.85 50.4 ZMBT (****) 0.3 49.0 Hydroxyéthylcellulose (*) 20 10 Résine mélamine-formol (**) 2 63 NH4C1 0.2 30 (*) Commercialisé par la société HERCULES sous la référence 10 NATROSOL 250LR (**) Commercialisé par la société SYNTHRON sous la référence PROXM3M (***) NBR = caoutchouc butadiène acrylonitrile (* * * *) ZMBT = 2-mercapto benzothiazole de zinc. 15 Teneur en matière sèche de la composition = 29% - Etapes du procédé On réalise un film par trempage d'une forme dans la composition décrite ci-dessus. Le trempage est effectué une seule fois. Puis le film est séché par chauffage à 50 C puis vulcanisé à 170 C. On obtient une membrane ayant une épaisseur de 60 20 microns. Le film obtenu a les propriétés suivantes : - Propriétés - perméabilité à la vapeur d'eau mesurée suivant ASTM E96 méthode B = 500g/m2/24h 25 Allongement à la rupture = 500% - Déformation rémanente après allongement de 100% mesurée suivant ISO 2285 REVENDICATIONS 1. Composition comprenant : (i) une dispersion dans un solvant aqueux d"au moins un élastomère ; (ii) de 5 à 100 % en poids par rapport au poids de l'élastomère d'au moins un composé hydrophile choisi parmi : la cellulose et les dérivés de la cellulose, l'alcool polyvinylique, le polyuréthane hydrophile aqueux, les polymères superabsorbants ; (iii) de 2 à 50 % en poids par rapport au poids du composé hydrophile d'au moins un agent réticulant du composé hydrophile, (iv) éventuellement un catalyseur. 2. Composition, comprenant : (i) une dispersion dans un solvant aqueux d'au moins un élastomère ; (ii) de 5 à 150 % en poids par rapport au poids de l'élastomère d'au moins un composé hydrophile, partiellement ou complètement pré-réticulé, choisi parmi : la cellulose et ses dérivés, l'alcool polyvinylique, le polyuréthane hydrophile aqueux, les polymères superabsorbants. 3. Composition selon la revendication 1 ou la revendication 2, caractérisée en ce que l'élastomère est choisi parmi : les caoutchoucs naturels, les polyisoprènes de synthèse, les copolymères butadiène/ acrylonitrile, les terpolymères butadiène/ acrylonitrile/ acide méthacrylique, les polychloroprènes, les copolymères isoprène/ isobutylène, les copolymères styrène/ butadiène carboxylés ou non, les polyuréthanes, les copolymères éthylène/ acétate de vinyle, les acryliques, les élastomères fluorés et les élastomères thermoplastiques, tels que les copolymères à blocs styréniques, les élastomères thermoplastiques dérivés des polyoléfines ou les polyuréthanes thermoplastiques. 4. Composition selon l'une quelconque des revendications précédentes, caractérisée en ce que le composé hydrophile est choisi parmi : les éthers et les esters de cellulose, les fibres, ou duvet ou peluche de cellulose. 5. Cornposition selon l'une quelconque des revendications précédentes, caractérisée en ce que le composé hydrophile est choisi parmi : la carboxyméthyl cellulose (Na-CMC), la carboxyméthylhydroxyéthyl cellulose (Na-CMHEC), l'hydroxyéthyl cellulose (HEC), l'hydroxypropylcellulose (HPC), la méthylcellulose (MC), la méthylhydroxyéthyl cellulose (MHEC), la méthylhydroxypropyl cellulose (MHPC). 6. Composition selon l'une quelconque des revendications précédentes, caractérisée en ce que le composé hydrophile est choisi parmi : la carboxyméthyl cellulose et l'hydroxyéthyl cellulose. 7. Composition selon l'une quelconque des revendications précédentes, caractérisée en ce que le réticulant du composé hydrophile est choisi parmi : le diméthyloldihydroxyéthylène urée (DMDHEU), le N-méthylolacrylamide (NMA), lesrésines mélanine-formol, les résines urée-formol, les résines polyamide épichlorhydrine (PAE), les acides polycarboxyliques, comme l'acide citrique, l'acide polymaléique, l'acide polyacrylique, l'acide 1,2,3,4-butane tétracarboxylique, l'acide polyacrylique, l'acide 1,2,3-propane tricarboxylique, un polymère d'acide carboxylique comme les polymères de l'acide acrylique, les polymères de l'acide maléique. 8. Composition selon l'une quelconque des revendications précédentes, caractérisée en ce que la quantité de réticulant du composé hydrophile en poids par rapport au poids de composé hydrophile est comprise entre 3 et 20%. 9. Composition selon l'une quelconque des revendications précédentes, caractérisée en ce que la quantité de composé hydrophile en poids par rapport au poids d'élastomère est comprise entre 10 et 50%, avantageusement encore entre 10 et 40 %. 10. Composition selon l'une quelconque des revendications précédentes, caractérisée en ce que sa teneur en matière sèche est comprise entre 15 et 50 % en poids. 11. Procédé de fabrication d'un article caractérisé en ce qu'il comporte au moins l'application sur un moule d'au moins une couche d'une composition selon l'une quelconque des revendications 1 à 10, suivie d'un séchage. 12. Procédé de fabrication d'un article selon la revendication 11, caractérisé en ce que le moule a la forme d'une main et l'article est un gant. 13. Procédé de fabrication d'un article selon la revendication 11 ou la revendication 12, caractérisé en ce que l'application de la composition sur le moule est faite par trempage. 14. Procédé de fabrication d'un article selon l'une quelconque des revendications 11 à 13 précédentes, caractérisé en ce qu'il comporte une étape de réticulation après l'application de la dernière couche. 15. Procédé de fabrication d'un article selon l'une quelconque des revendications 11 à 14 précédentes, caractérisé en ce que, préalablement à l'application de la composition, le moule est revêtu d'un film choisi parmi : un textile, un non-tissé, une membrane imper-respirante. 16. Procédé de fabrication d'un article selon l'une quelconque des revendications 11 à 15 précédentes, caractérisé en ce que après l'application d'une ou plusieurs couches de la composition sur le moule on applique un film choisi parmi : un textile, un non-tissé, une membrane imper-respirante sur la composition. 17. Procédé de fabrication d'un article selon l'une quelconque des revendications 11 à 16 précédentes, caractérisé en ce qu'il comporte l'application d'une couche de coagulant sur le moule ou entre deux couches, ou après l'application de la dernière couche de la composition. 18. Article résultant de l'application sur un moule d'au moins une couche d'une composition selon l'une quelconque des revendications 1 à 10, suivie d'un séchage. 12 19. Article selon la revendication 18, caractérisé en ce qu'il comporte un film imper-respirant obtenu selon le procédé suivant l'une quelconque des revendications 1 à 10 d'une épaisseur comprise entre 10 et 200 m. 20. Article selon la revendication 18 ou la revendication 19, caractérisé en ce qu'il comporte un film imper-respirant qui vérifie au moins l'une des propriétés suivantes: - perméabilité à la vapeur mesurée suivant la norme ASTM E96 méthode B : supérieure ou égale à 300 g/m2/24h, -résistance à la pénétration de l'eau mesurée suivant la norme ISO 811 supérieure ou égale à 8000Pa, - contrainte-déformation en traction (norme ISO 37) • allongement à la rupture : supérieure ou égale à 200%, -déformation rémanente après allongement de 100%, mesurée suivant la norme ISO 2285, inférieure ou égale à 5%, - résistance à la pénétration de l'eau (mesurée suivant la norme ISO 811) après pré-traitement par un test d'abrasion (suivant la norme EN530 Méthode 2) supérieure ou égale à 8000Pa (le test d'abrasion est réalisé avec un abrasif de grain 240 en appliquant 100 cycles et une pression sur l'éprouvette de 9+0,2kPa).